(57)【要約】  鋳造軸（Ｃ）に沿ってスラブ（Ｓ）を鋳造することを提供する、連続鋳造中にスラブを封じ込める方法であって、前記スラブ（Ｓ）は所定の幅（Ｗ１）を有し、前記方法は複数のロール（１１，１２）を用いて前記スラブ（Ｓ）を封じ込めることを提供し、前記ロール（１１，１２）は、互いに向かい合って対に配置されて、鋳造される前記スラブ（Ｓ）のための前記鋳造軸（Ｃ）に沿った通路を画定し、複数の前記ロール（１１，１２）は、前記スラブ（Ｓ）に含まれる液体を攪拌する電磁攪拌機（１３）を備えた電磁ロール（１２）を含む。
2021529669.tif 000002
【特許請求の範囲】
【請求項１】
鋳造軸（Ｃ）に沿ってスラブ（Ｓ）を鋳造することを提供する、連続鋳造中にスラブを封じ込める方法であって、前記スラブ（Ｓ）は所定の幅（Ｗ１）を有し、前記方法は複数のロール（１１，１２）を用いて前記スラブ（Ｓ）を封じ込めることを提供し、前記ロール（１１，１２）は、互いに向かい合って対に配置されて、鋳造される前記スラブ（Ｓ）のための前記鋳造軸（Ｃ）に沿った通路を画定し、複数の前記ロール（１１，１２）は、前記スラブ（Ｓ）に含まれる液体を攪拌する電磁攪拌機（１３）を備えた電磁ロール（１２）を含み、
鋳造中、前記電磁ロール（１２）は前記スラブ（Ｓ）の幅（Ｗ１）よりも短い長さ（Ｌ）を有し、それにより、前記スラブ（Ｓ）は、少なくとも１つの突出部（２０）で、前記電磁ロール（１２）の少なくとも一端に対して突出することを特徴とする、連続鋳造中にスラブを封じ込める方法。
【請求項２】
前記スラブ（Ｓ）は、前記電磁ロール（１２）の一端に対して、最大３００ｍｍ、好ましくは最大２５０ｍｍの非支持幅（Ｗ２）だけ突出しており、前記突出部（２０）はロールによって支持されていないことを特徴とする、請求項１に記載の連続鋳造中にスラブを封じ込める方法。
【請求項３】
前記スラブ（Ｓ）の前記非支持幅（Ｗ２）と前記スラブ（Ｓ）の幅（Ｗ１）との比率が２％から２０％の間、好ましくは２．５％〜１６％の間に含まれることを特徴とする、請求項２に記載の連続鋳造中にスラブを封じ込める方法。
【請求項４】
前記電磁ロール（１２）の各々が、それぞれの電磁ロール（１２）と整列しかつ同軸上にあるそれぞれの補助封じ込めロール（１４）に関連付けられることを特徴とする、請求項１に記載の連続鋳造中にスラブを封じ込める方法。
【請求項５】
前記ロールは、前記鋳造軸（Ｃ）に沿って互いに距離を置いた第１の電磁ロール（１２）および第２の電磁ロール（１２）を含むことを特徴とする、請求項１〜４のいずれか一項に記載のスラブを封じ込める方法。
【請求項６】
前記第１の電磁ロール（１２）と前記第２の電磁ロール（１２）との間には、前記スラブ（Ｓ）を封じ込めかつ支持するために、複数の封じ込めロール（１１）が設けられることを特徴とする、請求項５に記載のスラブを封じ込める方法。
【請求項７】
前記スラブ（Ｓ）の第１の縁（２１）が前記第１の電磁ロール（１２）に対して突出する一方、前記第１の縁（２１）に対して反対側の第２の縁（２２）が前記第２の電磁ロール（１２）に対して突出するように、前記第１の電磁ロール（１２）が配置されることを特徴とする、請求項５または６に記載のスラブを封じ込める方法。
【請求項８】
スラブ（Ｓ）を鋳造するように構成された型（１５）と、鋳造される前記スラブ（Ｓ）のための通路を画定するために鋳造軸（Ｃ）に沿って互いに向かい合って対に配置された複数のロール（１１，１２）と、を備える鋳造装置であって、複数の前記ロール（１１，１２）は、前記スラブ（Ｓ）に含まれる液体を攪拌するように構成された電磁攪拌機（１３）を備えた電磁ロール（１２）を含み、前記電磁ロール（１２）および前記通路は、前記スラブ（Ｓ）の幅（Ｗ１）よりも短い長さ（Ｌ）を有し、それにより、前記スラブ（Ｓ）は前記電磁ロール（１２）の一端に対して突出することを特徴とする、鋳造装置。
【請求項９】
前記電磁ロール（１２）の各々が、それぞれの電磁ロール（１２）と整列しかつ同軸上にあるそれぞれの補助封じ込めロール（１４）に関連付けられることを特徴とする、請求項８に記載の鋳造装置。
【請求項１０】
前記ロールは、前記鋳造軸（Ｃ）に沿って互いに距離を置いた第１の電磁ロール（１２）および第２の電磁ロール（１２）を含むことを特徴とする、請求項８または９に記載の鋳造装置。
【請求項１１】
前記第１の電磁ロール（１２）に関連する前記補助封じ込めロール（１４）が前記鋳造軸（Ｃ）に対して第１の側に配置され、前記第２の電磁ロール（１２）に関連する前記補助封じ込めロール（１４）が前記鋳造軸（Ｃ）に対して、前記第１の側の反対側の第２の側に配置されていることを特徴とする、請求項９および１０に記載の鋳造装置。
【請求項１２】
前記第１の電磁ロール（１２）と前記第２の電磁ロール（１２）との間には、前記スラブ（Ｓ）を封じ込めかつ支持するために、複数の封じ込めロール（１１）が設けられることを特徴とする、請求項１０または１１に記載の鋳造装置。
【発明の詳細な説明】
【技術分野】
【０００１】
本発明は、連続鋳造中にスラブを封じ込める方法に関する。
【背景技術】
【０００２】
電磁ロールが１９６０年代から製鋼業界で広く使用されている。実際、電磁ロールは、スラブの内部健全性を高めるべく、溶鋼を攪拌し続けるために使用される。
今日では、人々が厚さの増すスラブを製造しているため、スラブの冶金学的長さが長くなっている。これにより、メニスカスの下で電磁ロールを使用する可能性のある位置がはるかに低くなる。
【０００３】
その間、スラブはますます広くなり、より高い生産性とより多様なアプリケーションが必要になっている。前記の２つのスラブ生産の傾向は、電磁ロール自体に大きな課題をもたらす。実際、電磁ロールは、溶鋼静圧の力の下で過度に大きな機械的たわみを受けてはいけない。
【０００４】
通常、製鋼メーカーは、欠陥のないスラブ生産を保証するために、非常に小さな機械的たわみのみを許容する。スラブの大きなたわみは、表面割れおよび内部割れにつながるが、バルジングの影響（ｂｕｌｇｉｎｇ  ｅｆｆｅｃｔ）によって溶鋼プールの安定性にも影響を与える可能性がある。
【０００５】
このようなバルジング挙動は、鋼のメニスカスを乱し、パウダー巻き込み（ｐｏｗｄｅｒ  ｅｎｔｒａｐｍｅｎｔｓ）につながる。これは、鋼種の品質にとって劇的である。この影響は、ロールがメニスカスから遠く離れている場合でも現れる。
【０００６】
したがって、電磁ロールの設計は、そのような鋳造機において、いかなる場合でも、機械製造者によって設定された制限値を超えないスラブの最小の機械的たわみを維持することが不可欠である。
【０００７】
ビームの理論は、たわみが荷重条件と電磁ロールの機械的寸法および特性とによって決定されることを示している。荷重条件は、どのような種類の負荷がビームのどこに分散されるかを意味している。
【０００８】
問題は、ロールの直径が隣接するロールの直径に匹敵することを念頭に置きながら、可能な限り最小のたわみで極力大きな溶鋼静圧に耐えることができる電磁ロールをどのように機械的に設計するかである。これらの考慮事項に加えて、スラブに冶金学的利点をもたらすために、電磁性能を高く維持する必要がある。
【０００９】
通常、荷重はスラブ全体に対称的に分散される。鋳造機の下の特定の位置において、スラブの特定の厚さと幅に対して、従来のワンピースロールでは溶鋼静圧が非常に高くなる可能性があるため、ロールのたわみが大きすぎて機械製造業者のニーズを満たすことができない。
【００１０】
実際、ロールのたわみを制限するために、３つの可能な解決策が知られており、すでに使用されているが、それぞれに特定の欠点がある。
１つ目の既知の解決策は、ロール断面の抵抗面積を増やすために電磁ロールの直径を大きくすることである。これは理論的には可能であるが、電磁ロールの直径は隣接するロールおよびセグメントのピンチロールと互換性を保つ必要があるため、実際には不可能なことがよくある。結果として、これはバルジング挙動とスラブのクラック率（ｃｒａｃｋ  ｒａｔｅ）に影響を与える可能性がある。
【００１１】
２つ目の既知の解決策は、ロールの長さに基づくものであって、これはたわみに大きな役割を果たすからである。スラブ幅が２５００ｍｍを超える場合、電磁ロールを２つの半分の長さのロールに分割し、溶鋼への高レベルの電磁力を維持しながら、機械的たわみを制御することができる。
【００１２】
分割電磁ロールに基づくこの解決策は、特許文献１に記載されており、工業生産で数年間使用されている。しかし、電磁ロールを半分の長さにすることにより、ロールの長さが短くなりすぎると、すなわちスラブが２５００ｍｍより短くなると、電磁力が溶鋼を効果的に攪拌しかつスラブの内部健全性品質を向上させるのに十分ではなくなる。
【００１３】
これは、電磁力が、電磁ロールの長さに関連する電磁ロールの極ピッチに比例するために起こる。したがって、電磁ロールの長さが短いほど、電磁力は弱くなる。
３つ目の既知の解決策は、バックアップロールと呼ばれる実施形態である。ロールの胴部を２つの胴部に変換する代わりに、１つのサポートロールが電磁ロールの中央に取り付けられて該電磁ロールを支持する。このアイデアは魅力的であるが、工業生産におけるこの単純な解決策の実行には大きな欠点がある。
【００１４】
工業生産の条件では、ミルスケールなどの異なるサイズの粒子または物体が電磁ロールとバックアップロールとの間に導入されるため、緊密できれいな接触をまったく保証できなかった。その結果、電磁ロールとバックアップロールの両方が摩耗の加速の兆候を示すか、多くの場合破壊される。
【００１５】
この解決策を使用すると、電磁ロールとバックアップロールの寿命が大幅に短縮され、メンテナンスのコストが高くなる。したがって、この解決策は産業上信頼できない。
しかしながら、上記の問題を解決しない既知の攪拌プロセスおよび装置は、例えば、特許文献２に記載されている。他の既知の連続鋳造装置および方法は、例えば、特許文献３および特許文献４に記載されている。
【先行技術文献】
【特許文献】
【００１６】
【特許文献１】米国特許出願公開第２０１５／０２９０７０３号明細書
【特許文献２】カナダ国特許出願公開第１１４４３３６号明細書
【特許文献３】独国実用新案第６９２８８２７号明細書
【特許文献４】欧州特許出願公開第２２６９７５０号明細書
【発明の概要】
【発明が解決しようとする課題】
【００１７】
したがって、最新技術の欠点の少なくとも１つを克服することができる、連続鋳造機用のスラブを封じ込めるための方法および装置を完成させる必要がある。
本発明の１つの目的は、スラブが大きな溶鋼静圧にさらされる封じ込め区域においてさえ、スラブの横方向のたわみを制限することを可能にし、同時に、スラブのコアまたは内部に含まれる溶融金属を攪拌する際に高効率を維持できる必要な電磁力を保証する、連続鋳造機用のスラブを封じ込める方法を提供することである。
【００１８】
本発明のさらなる目的は、電磁ロールの直径を隣接するロールの直径と互換性を保つようにし、それによって鋳造装置の下流に位置するセグメントへの統合を容易にすることを可能にする、連続鋳造中にスラブを封じ込める方法を提供することである。
【００１９】
本発明のさらなる目的は、溶鋼に対する電磁攪拌力がスラブ幅に沿ってより均一になり、したがってより良い冶金学的結果がもたらされる、連続鋳造中にスラブを封じ込める方法を提供することである。
【課題を解決するための手段】
【００２０】
出願人は、最新技術の欠点を克服して、以下に説明する利点を得るために、本発明を考案し、試験し、そして具体化した。
本発明は、独立請求項に記載され、特徴付けられているが、従属請求項は、本発明の他の特徴または主な発明思想の変形例を説明している。
【００２１】
上記の目的によれば、本発明は、鋳造軸に沿ってスラブを鋳造することを提供する、連続鋳造中にスラブを封じ込める方法に関する。スラブは予め規定された幅を有する。
この方法はさらに、複数のロールを用いたスラブの封じ込めを提供し、前記ロールは互いに向かい合って対に配置され、鋳造軸に沿って鋳造スラブの通路を画定する。
【００２２】
複数のロールは、スラブに含まれる液体を攪拌するように構成された、電磁攪拌機を備えた電磁ロールを含む。
使用中、電磁ロールは、スラブの幅よりも短い長さを有するので、スラブは、少なくとも１つの突出部で、前記電磁ロールの少なくとも一端に対して突出する。
【００２３】
本発明の封じ込め方法により、スラブがかなりの溶鋼静圧にさらされる封じ込め区域においてさえ、スラブの横方向のたわみが制限され、同時に、スラブのコアまたは内部に含まれる溶融金属の必要な電磁攪拌力が保証される。
【００２４】
本発明は、より広いスラブにバックアップロールを使用することなく、および／または溶鋼静圧がより高いより低い位置で電磁ロールが使用される場合に、電磁ロールのたわみを許容値内に維持する。
【００２５】
別の実施形態によれば、スラブは、電磁ロールの一端に対して、最大３００ｍｍ、好ましくは最大２５０ｍｍの非支持幅だけ突出しており、前記突出部はロールによって支持されていない。特に、スラブの非支持幅は、ロールに接触または支持されていないが、スラブの他の部分は、電磁ロールによって完全に封じ込められている。
【００２６】
一実施形態によれば、電磁ロールの各々は、それぞれの電磁ロールと整列しかつ同軸上にあるそれぞれの補助封じ込めロールに関連付けられる。
本発明の実施形態はまた、スラブを鋳造するように構成された型と、鋳造スラブ用の通路を画定するために鋳造軸に沿って互いに向かい合って対に配置された複数のロールと、を含む鋳造装置に関する。複数のロールは、スラブに含まれる液体を攪拌するように構成された電磁攪拌機を備えた電磁ロールを含む。電磁ロール、したがって前記通路は、スラブが前記電磁ロールの一端に対して突出するように、スラブの幅よりも短い長さを有する。
【００２７】
本発明の上記および他の特徴は、添付の図面を参照して非限定的な例として与えられた、いくつかの実施形態の以下の説明から明らかになる。
【図面の簡単な説明】
【００２８】
【図１】本発明による連続鋳造機の概略図である。
【図２】図１の断面線II−IIに沿った断面図である。
【図３】図２の断面線III−IIIに沿った断面図である。
【図４】図１の側面図である。
【図５】図２の変形例である。
【図６】図３の変形例である。
【図７】図６および図７の側面図である。
【図８】本発明の一実施形態の斜視図である。
【発明を実施するための形態】
【００２９】
理解を容易にするために、可能な場合は同じ参照番号を使用して、図面中の同一の共通要素を識別するようにしている。一実施形態の要素および特徴は、さらなる明確化をすることなく、他の実施形態に都合よく組み込むことができることが理解される。
【００３０】
ここで、本発明の様々な実施形態を詳細に参照し、その１つ以上の例を図に示す。一般に、個々の実施形態に対する相違のみが説明されている。各例は、本発明の説明として提供されており、本発明の限定を意味するものではない。例えば、一実施形態の一部として図示または説明された特徴は、他の実施形態上で、または他の実施形態と組み合わせて使用して、さらにさらなる実施形態をもたらすことができる。本発明は、そのような改変および変形を含むことが意図されている。
【００３１】
図１〜図８を参照してここで説明する実施形態は、連続鋳造中にスラブを閉じ込める方法に関する。
この方法は、鋳造装置１０の鋳造軸Ｃに沿ってスラブＳを鋳造することを提供する。
【００３２】
本発明の一実施形態によれば、スラブＳは型１５内で鋳造される。
型１５の出口で、スラブＳは、固化した外皮およびその内部部分、すなわちコアを有し、それはまだ液体である。
【００３３】
スラブＳは、予め規定された幅Ｗ１を有する。スラブＳの幅Ｗ１は、１５００ｍｍから３０００ｍｍの間、好ましくは１８００ｍｍから２５００ｍｍの間で構成することができる。
【００３４】
この方法は、複数のロール１１、１２を用いたスラブＳの封じ込めを提供する。
ロール１１，１２は、互いに向き合って、鋳造軸Ｃに沿って対に配置されている。
ロール１１，１２は、鋳造スラブＳ用の通路を画定する。
【００３５】
ロール１１，１２は、鋳造軸Ｃに対して垂直であるそれぞれの回転軸の周りを自由に回転する。
一実施形態によれば、前記複数のロールは、連続鋳造中にスラブＳに対して封じ込め作用のみを発揮するように構成された封じ込めロール１１を含む。封じ込めロール１１は、電磁攪拌の機能を有さない、すなわち、以下に説明するようなマグネチックスターラー（ｍａｇｎｅｔｉｃ  ｓｔｉｒｒｅｒ）を有さない。
【００３６】
封じ込めロール１１は、鋳造軸Ｃ、すなわちスラブＳに対して互いに対で対面して配置することができる。
封じ込めロール１１は、鋳造スラブＳの幅Ｗ１に実質的に等しい長さであり得る。
【００３７】
図面に示されていない実施形態によれば、封じ込めロール１１は、２つ以上の構成要素によって構成され得る。例えば、封じ込めロール１１は、互いに軸方向に整列されるとともに支持要素によってそれぞれの端部で支持される２つ以上の円筒体によって規定することができる。この解決策は、封じ込めロール１１の屈曲に対する抵抗を増大させることを可能にし、スラブＳの溶鋼静圧が封じ込められることを保証する。
【００３８】
さらに、複数のロールは、複数の電磁ロール１２を含む。
一実施形態によれば、電磁ロール１２は、鋳造軸Ｃ、すなわちスラブＳに対して互いに対面して対に配置することができる。
【００３９】
別の実施形態によれば、複数の電磁ロール１２、またはそれらの少なくとも１つは、前記封じ込めロール１１の１つに面して配置することができる。
本発明の他の実施形態によれば、電磁ロール１２は、スラブＳに対して片側にのみ配置することができる。
【００４０】
電磁ロール１２は、液体を攪拌するために、スラブＳの液体コアに面する鋳造軸Ｃに沿って配置される。
電磁ロール１２は、スラブＳに含まれる液体を攪拌する電磁攪拌機１３を備えている。
【００４１】
１つの解決策によれば、電磁攪拌機１３は、電磁ロール１２の内部に含まれている。
他の実施形態（図１）では、電磁ロール１２はまた、スラブＳに対して対向する対で鋳造軸Ｃに沿って配置され、スラブＳを封じ込める作用だけでなく、スラブＳ中にまだ存在する液体を攪拌する作用をも発揮する。
【００４２】
各電磁攪拌機１３は、それぞれの電磁ロール１２の内部に配置された少なくとも１つの電磁インダクタを備えることができる。特に、電磁攪拌機１３は、磁場、およびそれぞれの電磁力１７を生成する。
【００４３】
電磁力１７は、スラブＳに含まれる液体の内部、すなわちスキンの内部に複数の再循環ループ１６を生成する。
可能な実施形態によれば、電磁ロール１２は、１４００ｍｍを超える、好ましくは２５００ｍｍ未満の長さＬを有する。
【００４４】
電磁ロール１２は、スラブＳの表面と干渉しないように適合されたそれぞれの支持要素２６でそれらの端部において支持されている。
鋳造中、電磁ロール１２は、スラブＳの幅Ｗ１よりも短い長さＬを有し、その結果、スラブＳは、前記電磁ロール１２の一端に対して突出する。
【００４５】
したがって、鋳造中、スラブＳは、電磁ロール１２と接触していない突出部２０を有する。
また、突出部２０は、電磁ロール１２に対して、電磁ロール１２の回転軸に平行な方向に突出している。
【００４６】
特に、電磁ロール１２は、鋳造されるスラブＳを使用中に封じ込めるように構成されて前記長さＬを有する封じ込め面を有することが提供される。したがって、スラブＳは、電磁ロール１２の前記封じ込め面の側縁に対して突出する。
【００４７】
封じ込め面は、使用中、鋳造されるスラブＳと直接接触する面である。したがって、突出部２０は、封じ込め面と接触していない。封じ込め面は円筒形である。
このように、突出部２０があるにも関わらず、スラブＳは安定して支持され、過度の屈曲を防止し、電磁攪拌機１３に必要な電磁力を保証する。
【００４８】
一実施形態（図２〜図４）によれば、スラブＳは、電磁ロール１２の一端に対して、最大３００ｍｍ、好ましくは最大２５０ｍｍの非支持幅Ｗ２だけ突出している。
したがって、スラブＳのごく一部のみが電磁ロール１２によって支持されていない。スラブＳの縁の鋼は、鋳造機の下のこの場所でほぼ完全に固化しており、この非支持区域は品質問題についての欠点ではない。
【００４９】
本発明の別の実施形態によれば、外部に、すなわち電磁ロール１２に対して横方向に突出するスラブＳの非支持幅Ｗ２と、スラブＳの幅Ｗ１との比率は、２％から２０％の間、好ましくは２．５％〜１６％の間に含まれる。
【００５０】
本発明の一実施形態（図４、図７および図８）によれば、前記電磁ロールは、鋳造軸Ｃに沿って互いに距離を置いた第１の電磁ロール１２および少なくとも第２の電磁ロール１２を備える。
【００５１】
以下では、第１および第２の電磁ロールについて言及しているが、同じ教示が３つ以上の電磁ロールに適用できることを排除するものではない。
実施形態によれば、第１の電磁ロール１２は、電磁ロール１２の第１の対１８を規定するために、別の第１の電磁ロール１２に面することができる。
【００５２】
さらなる実施形態によれば、第２の電磁ロール１２は、電磁ロール１２の第２の対１９を規定するために、別の第２の電磁ロール１２に面することができる。
第１の電磁ロール１２と第２の電磁ロール１２との間に、スラブＳを封じ込めかつ支持するために、複数の前記封じ込めロール１１を設けることができる。
【００５３】
一実施形態によれば、第１の電磁ロール１２および第２の電磁ロール１２は、スラブＳの第１の縁２１が第１の電磁ロール１２に対して突出し、第１の縁２１に対して反対側の第２の縁２２が第２の電磁ロール１２に対して突出するように配置される。
【００５４】
電磁ロール１２のこの配置は、図４および図７に示されるように、溶鋼再循環ループ１６を可能な限り最大化および均質化することを可能にする。
実際（図４）、第１の電磁ロール１２および第２の電磁ロール１２のこの特定の配置により、第１の電磁ロール１２と第２の電磁ロール１２との間の区域に均一に分布する再循環ループ１６の分布を得ることができる。
【００５５】
特に、これらの再循環ループ１６を生成するために、第１の電磁ロール１２で生成された電磁力１７は、第２の電磁ロール１２で生成された電磁力１７が向けられる第２の方向とは反対の第１の方向に向けられる。
【００５６】
好ましくは、第１の電磁ロール１２の外側に突出する突出部２０の非支持幅Ｗ２は、第２の電磁ロール１２の外側に突出する突出部２０の非支持幅Ｗ２に等しい。
本発明の可能な解決策によれば、前記電磁ロール１２の１つは、型１５の直下に配置される。
【００５７】
別の実施形態（図５〜図８）によれば、スラブＳの非支持幅Ｗ２が長すぎる場合、電磁ロール１２の各々は、それぞれの電磁ロール１２と整列しかつ同軸上にあるそれぞれの補助封じ込めロール１４に関連付けられる。
【００５８】
したがって、電磁ロール１２が主にスラブＳを支持し、補助封じ込めロール１４は、スラブＳの残りの部分、すなわち突出部２０を支持する。
補助封じ込めロール１４は、内部にアクティブな電磁インダクタを持たず、支持機能のみを有する。
【００５９】
補助封じ込めロール１４は、前記非支持幅Ｗ２以上であることができる長さＫを有する。
好ましくは、非支持幅Ｗ２とスラブＳの幅Ｗ１との比率が１０％から４０％の間に含まれる場合、補助封じ込めロール１４を使用することが提供される。
【００６０】
可能な実施形態によれば、補助封じ込めロール１４は、それぞれの電磁ロール１２の長さＬの１０％から４０％の間に含まれる長さＫを有する。
本発明の可能な解決策（図５〜図８）によれば、各電磁ロール１２、およびそれに関連するそれぞれの補助封じ込めロール１４は、前記支持要素２６によって支持される。特に、支持要素２６は、電磁ロール１２の１つおよびそれぞれの補助封じ込めロール１４を軸方向に次々に、そして互いに直接隣接して支持するように構成される。
【００６１】
可能な実施形態（図７および図８）によれば、第１の電磁ロール１２は、第１の電磁ロール１２と整列して配置されたそれぞれの補助封じ込めロール１４を含み、第２の電磁ロール１２は、第２の電磁ロール１２と整列して配置されたそれぞれの補助封じ込めロール１４を含む。
【００６２】
第１の電磁ロール１２に関連する補助封じ込めロール１４は、第２の電磁ロール１２に関連する補助封じ込めロール１４に対して反対側の位置に配置されている。
言い換えれば、第１の電磁ロール１２に関連する補助封じ込めロール１４は、鋳造軸Ｃに対して第１の側に配置され、第２の電磁ロール１２に関連する補助封じ込めロール１４は、鋳造軸Ｃに対して、第１の側の反対側の第２の側に配置される。
【００６３】
図８に見られるように、鋳造装置１０のこの変形例においても、第１の電磁ロール１２で生成された電磁力１７は、第２の電磁ロール１２で生成された電磁力１７が向けられる第２の方向とは反対の第１の方向に向けられる。
【００６４】
本発明の実施形態はまた、スラブＳを鋳造するように構成された前記型１５と、鋳造スラブＳ用の通路を画定するために鋳造軸Ｃに沿って互いに向かい合って対に配置された前記複数のロール１１，１２と、を含む鋳造装置１０を対象とする。
【００６５】
本発明によれば、進行磁場によって生成される電磁力１７はスラブ幅Ｗ１に沿ってより均一である。なぜなら、スラブ幅Ｗ１と比較して電磁ロール１２を短くすると、十分な攪拌効果を維持しながら電磁エッジ効果を平滑化できるからである。
【００６６】
本発明がいくつかの特定の例を参照して説明されてきたが、当業者は確かに、請求項に記載されている特徴を有し、したがってすべてがそれによって定義された保護の範囲内にある、連続鋳造中にスラブを封じ込めるための本方法の他の多くの均等の形態を達成することができなければならないことは明らかである。
【図１】
2021529669.tif 000003
【図２】
2021529669.tif 000004
【図３】
2021529669.tif 000005
【図４】
2021529669.tif 000006
【図５】
2021529669.tif 000007
【図６】
2021529669.tif 000008
【図７】
2021529669.tif 000009
【図８】
2021529669.tif 000010
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
鋳造軸（Ｃ）に沿ってスラブ（Ｓ）を鋳造することを提供する、連続鋳造中にスラブを封じ込める方法であって、前記スラブ（Ｓ）は所定の幅（Ｗ１）を有し、前記方法は複数のロール（１１，１２）を用いて前記スラブ（Ｓ）を封じ込めることを提供し、前記ロール（１１，１２）は、互いに向かい合って対に配置されて、鋳造される前記スラブ（Ｓ）のための前記鋳造軸（Ｃ）に沿った通路を画定し、複数の前記ロール（１１，１２）は、前記スラブ（Ｓ）に含まれる液体を攪拌する電磁攪拌機（１３）を備えた電磁ロール（１２）と、連続鋳造中に前記スラブ（Ｓ）に対して封じ込め作用のみを発揮するように構成された封じ込めロール（１１）と、を含み、
鋳造中、前記電磁ロール（１２）は前記スラブ（Ｓ）の幅（Ｗ１）よりも短い長さ（Ｌ）を有し、それにより、前記スラブ（Ｓ）は、少なくとも１つの突出部（２０）で、前記電磁ロール（１２）の少なくとも一端に対して突出し、前記封じ込めロール（１１）は前記スラブ（Ｓ）の幅（Ｗ１）と実質的に等しい長さを有することを特徴とする、連続鋳造中にスラブを封じ込める方法。
【請求項２】
前記スラブ（Ｓ）は、前記電磁ロール（１２）の一端に対して、最大３００ｍｍ、好ましくは最大２５０ｍｍの非支持幅（Ｗ２）だけ突出しており、前記突出部（２０）はロールによって支持されていないことを特徴とする、請求項１に記載の連続鋳造中にスラブを封じ込める方法。
【請求項３】
前記スラブ（Ｓ）の前記非支持幅（Ｗ２）と前記スラブ（Ｓ）の幅（Ｗ１）との比率が２％から２０％の間、好ましくは２．５％〜１６％の間に含まれることを特徴とする、請求項２に記載の連続鋳造中にスラブを封じ込める方法。
【請求項４】
前記電磁ロール（１２）の各々が、それぞれの電磁ロール（１２）と整列しかつ同軸上にあるそれぞれの補助封じ込めロール（１４）に関連付けられることを特徴とする、請求項１に記載の連続鋳造中にスラブを封じ込める方法。
【請求項５】
前記ロールは、前記鋳造軸（Ｃ）に沿って互いに距離を置いた第１の電磁ロール（１２）および第２の電磁ロール（１２）を含むことを特徴とする、請求項１〜４のいずれか一項に記載のスラブを封じ込める方法。
【請求項６】
前記第１の電磁ロール（１２）と前記第２の電磁ロール（１２）との間には、前記スラブ（Ｓ）を封じ込めかつ支持するために、複数の封じ込めロール（１１）が設けられることを特徴とする、請求項５に記載のスラブを封じ込める方法。
【請求項７】
前記スラブ（Ｓ）の第１の縁（２１）が前記第１の電磁ロール（１２）に対して突出する一方、前記第１の縁（２１）に対して反対側の第２の縁（２２）が前記第２の電磁ロール（１２）に対して突出するように、前記第１の電磁ロール（１２）が配置されることを特徴とする、請求項５または６に記載のスラブを封じ込める方法。
【請求項８】
スラブ（Ｓ）を鋳造するように構成された型（１５）と、鋳造される前記スラブ（Ｓ）のための通路を画定するために鋳造軸（Ｃ）に沿って互いに向かい合って対に配置された複数のロール（１１，１２）と、を備える連続鋳造装置であって、複数の前記ロール（１１，１２）は、前記スラブ（Ｓ）に含まれる液体を攪拌するように構成された電磁攪拌機（１３）を備えた電磁ロール（１２）と、連続鋳造中に前記スラブ（Ｓ）に対して封じ込め作用のみを発揮するように構成された封じ込めロール（１１）と、を含み、前記電磁ロール（１２）および前記通路は、前記スラブ（Ｓ）の幅（Ｗ１）よりも短い長さ（Ｌ）を有するように構成され、それにより、前記スラブ（Ｓ）は前記電磁ロール（１２）の一端に対して突出し、前記封じ込めロール（１１）は前記スラブ（Ｓ）の幅（Ｗ１）と実質的に等しい長さを有するように構成されることを特徴とする、連続鋳造装置。
【請求項９】
前記電磁ロール（１２）の各々が、それぞれの電磁ロール（１２）と整列しかつ同軸上にあるそれぞれの補助封じ込めロール（１４）に関連付けられることを特徴とする、請求項８に記載の鋳造装置。
【請求項１０】
前記ロールは、前記鋳造軸（Ｃ）に沿って互いに距離を置いた第１の電磁ロール（１２）および第２の電磁ロール（１２）を含むことを特徴とする、請求項８または９に記載の鋳造装置。
【請求項１１】
前記第１の電磁ロール（１２）に関連する前記補助封じ込めロール（１４）が前記鋳造軸（Ｃ）に対して第１の側に配置され、前記第２の電磁ロール（１２）に関連する前記補助封じ込めロール（１４）が前記鋳造軸（Ｃ）に対して、前記第１の側の反対側の第２の側に配置されていることを特徴とする、請求項９および１０に記載の鋳造装置。
【請求項１２】
前記第１の電磁ロール（１２）と前記第２の電磁ロール（１２）との間には、前記スラブ（Ｓ）を封じ込めかつ支持するために、複数の封じ込めロール（１１）が設けられることを特徴とする、請求項１０または１１に記載の鋳造装置。
【国際調査報告】
2021529669.tif 000011
2021529669.tif 000012